(57)【要約】【課題】貝独特の光輝感のある模様色彩が明るく鮮明に現れる貝表示板を得る。【解決手段】基板１１の上面に、金属薄膜層１２、白色蛍光塗膜層１３、貝形成層１７を順次積層する。貝に白さが増して、貝の模様色彩が明るく鮮明に現れる。【選択図】        図１
2004322426.tif 000002
【特許請求の範囲】
【請求項１】
基板の上面に、金属薄膜層、白色蛍光塗膜層、貝形成層を積層したことを特徴とする表示板。
【請求項２】
基板の上面に、金属薄膜層、貝形成層、白色蛍光塗膜層を積層したことを特徴とする表示板。
【請求項３】
基板の上面に、金属薄膜層、白色蛍光塗膜層、貝形成層、クリヤー塗膜層を積層したことを特徴とする表示板。
【請求項４】
基板の上面に、金属薄膜層、貝形成層、白色蛍光塗膜層、クリヤー塗膜層を積層したことを特徴とする表示板。
【請求項５】
基板の上面に、金属薄膜層、蓄光塗膜層、貝形成層、白色蛍光塗膜層を積層したことを特徴とする表示板。
【請求項６】
基板の上面に、白色蛍光塗膜層、貝形成層を積層したことを特徴とする表示板。
【請求項７】
基板の上面に、貝形成層、白色蛍光塗膜層を積層したことを特徴とする表示板。
【請求項８】
前記白色蛍光塗膜層、又はクリヤー塗膜層の少なくとも１種に紫外線吸収剤が分散していることを特徴とする請求項１乃至７のいずれか１つに記載の表示板。
【請求項９】
請求項１から請求項７のいずれかの表示板であって、該表示板の表面に、金属薄膜層、白色蛍光塗膜層、貝形成層、クリヤー塗膜層の中の少なくとも１種を積層したことを特徴とする請求項１乃至７のいずれか１つに記載の表示板。
【発明の詳細な説明】
【０００１】
【発明の属する技術分野】
本発明は表示板に関するもので、特に、貝を使って装飾を施した表示板に関する。
【０００２】
【従来の技術】
銘板などの表示板の中で、白蝶貝やアワビ貝などの貝を使って装飾を施したものがある。貝独特の色調感が現れて非常に綺麗に見え、高級感を感じさせる。時計用表示板の中でも貝を用いた表示板が数多く使われている。時計用表示板も他の各種の銘板なども共通した技術を用いているので、以下時計用表示板を例にとって従来技術を説明する。
【０００３】
貝を用いた従来の時計用表示板は、図６に示す構成を取っている。図６は貝を用いた従来の時計用表示板の要部断面図を示したものである。従来の貝を用いた時計用表示板５０は、金属基板５１の上面に反射率の高い金属薄膜層５２を形成し、この金属薄膜層５２の上に、裏打ちと呼ばれる白色塗膜層５４を形成している。そして、この白色塗膜５４の上に鱗片状の貝を敷き詰めて形成した貝形成層５７を設けた構成を取っている。金属薄膜層５２は、反射率を高めるために設けるもので、銀メッキやロジウムメッキなどによって形成している。また、裏打ちの白色塗膜層５４は、貝の美しさを引き立てるために設けるもので、メラミン樹脂などの樹脂に酸化チタン（ＴｉＯ２）を主成分とする白色顔料を混ぜ合わせて塗料化またはインク化し、塗装方法や印刷方法で形成している。貝を形成する下地を白色にすると、貝の綺麗さが良く視認できることによる。貝形成層５７は、鱗片状の貝を敷き詰め、透明な樹脂を埋め合わせて形成した貝の形成層である。使用される貝は、時計用表示板では、白蝶貝やアワビ貝などが好んで使われる。
【０００４】
【発明が解決しようとする課題】
時計用の貝の表示板は、従来から、貝独特の光輝感のある模様色彩が鮮明に綺麗に現れるものが強く要望されていた。また、このような貝の表示板は非常に高級感をもたらす。しかしながら、従来の上記構成を取る貝の表示板は次のような問題を有していた。貝の綺麗さを引き立てるために設ける裏打ちの白色塗膜層５４は、酸化チタンを主成分とした顔料を使用しているため、僅かに黄色味を帯びた色が現れる。また、白蝶貝やアワビ貝も多少黄色味を帯びている。このようなことから、全体的に黄色味を帯びた色調となり、貝独特に持っている光輝感のある色彩が綺麗に現れず、高級感に欠けると云う問題を有していた。また、特に黄色味の濃い貝は表示板には使えなかった。
【０００５】
【課題を解決するための手段】
本発明は上記課題に鑑みて成されたもので、その目的とするところは、貝が持っている独特の光輝感のある色彩を鮮明に、綺麗に出現させることにある。そして、高級感の現れた表示板を得る。この目的を達成するために、本発明の請求項１に記載の表示板は、基板の上面に、金属薄膜層、白色蛍光塗膜層、貝形成層を積層したことを特徴とするものである。
【０００６】
また、本発明の請求項２に記載の表示板は、基板の上面に、金属薄膜層、貝形成層、白色蛍光塗膜層を積層したことを特徴とするものである。
【０００７】
また、本発明の請求項３に記載の表示板は、基板の上面に、金属薄膜層、白色蛍光塗膜層、貝形成層、クリヤー塗膜層を積層したことを特徴とするものである。
【０００８】
また、本発明の請求項４に記載の表示板は、基板の上面に、金属薄膜層、貝形成層、白色蛍光塗膜層、クリヤー塗膜層を積層したことを特徴とするものである。
【０００９】
また、本発明の請求項５に記載の表示板は、基板の上面に、金属薄膜層、蓄光塗膜層、貝形成層、白色蛍光塗膜層を積層したことを特徴とするものである。
【００１０】
また、本発明の請求項６に記載の表示板は、基板の上面に、白色蛍光塗膜層、貝形成層を積層したことを特徴とするものである。
【００１１】
また、本発明の請求項７に記載の表示板は、基板の上面に、貝形成層、白色蛍光塗膜層を積層したことを特徴とするものである。
【００１２】
また、本発明の請求項８に記載の表示板は、白色蛍光塗膜層、又はクリヤー塗膜層の少なくとも１種に紫外線吸収剤が分散していることを特徴とするものである。
【００１３】
また、本発明の請求項９に記載の表示板は、請求項１から請求項７のいずれかの表示板であって、該表示板の表面に、金属薄膜層、白色蛍光塗膜層、貝形成層、クリヤー塗膜層の中の少なくとも１種を積層したことを特徴とするものである。
【００１４】
【発明の実施の形態】
以下、本発明の実施の形態を図１〜５を用いて説明する。図１は本発明の第１実施形態に係る表示板の要部断面図、図２は本発明の第２実施形態に係る表示板の要部断面図、図３は本発明の第３実施形態に係る表示板の要部断面図、図４は本発明の第４実施形態に係る表示板の要部断面図、図５は本発明の第５実施形態に係る表示板の要部断面図を示している。
【００１５】
図１は本発明の第１実施形態に係る表示板を示している。本発明の表示板１０Ａは、基板１１と、基板１１の上面に設けた金属薄膜層１２と、白色蛍光塗膜層１３と、鱗片状の貝を敷き詰めて形成した貝形成層１７とが順次積層した構成を取っている。基板１１は金属板からなるもので、時計用表示板ではアルミ板、真鍮板、洋白板などが多く用いられるが、他の金属板でも良い。金属薄膜層１２は光の反射率が高い金属の薄膜である。この金属薄膜層１２は光反射を主目的にして設けるものであるが、他に基板１１の防蝕役目も果たしている。従って、反射率の高い金属膜が用いられるが、湿式メッキや乾式メッキなどで形成した銀メッキ膜やロジウムメッキ膜などは好適に利用できる。この金属薄膜層１２の膜厚は０．２〜２μｍ位に形成する。白色蛍光塗膜層１３は白色蛍光剤が分散した塗膜の層である。白色の蛍光剤には白色蛍光染料が使われ、この白色蛍光染料を透明なエポキシ樹脂やアクリル樹脂などの樹脂に混ぜ合わせて塗料化、またはインク化し、塗装方法や印刷方法で形成する。この白色蛍光塗膜層１３の膜厚は５〜２０μｍ位に形成する。貝形成層１７は鱗片状の貝を敷き詰めて、透明な樹脂を埋め合わせて形成した貝の形成層である。時計用の表示板では白蝶貝やアワビ貝などが好まれて使用される。現在では、これらの貝の形成層がシート状になったものが市販されており、このシート状の貝形成層を表示板に貼付けて使用するのが多い。
【００１６】
貝形成層１７は透過性を有していて、厚みが０．１ｍｍ位で約５０％位の透過率を持っている。また、この貝形成層１７は、貝自体が黄色味を帯びている所もあって、全体的に黄色味がかった色調の中で、貝独特の光輝感のある模様色彩が視認される。
【００１７】
白色蛍光塗膜層１３は透過性を有していて、分散させる白色蛍光剤の量で自由にその透過率は調整できる。この白色蛍光剤は光を当てると青紫色の色の発光を示す。
【００１８】
白色蛍光塗膜層１３の上面に貝形成層１７を設け、それに光を当てると、貝の黄色味がかった色が消えて白色の色調が現れる。それも、真白な色が現れる。これは、黄色と青紫色が補色関係にあって、黄色の光と青紫色の光が混ざり合えば白色に変わると推量される。
【００１９】
上記構成の表示板１０Ａは、光を当てると、一部の光は貝形成層１７から反射して外に放射され、一部の光は貝形成層１７を透過して白色蛍光塗膜層１３に入射する。更に、白色蛍光塗膜層１３に入射した一部の光はそこで反射して貝形成層１７を透過して外に放射され、一部の光は白色蛍光塗膜層１３を透過して金属薄膜層１２によって反射されて、再び白色蛍光塗膜層１３と貝形成層１７を透過して外に放射される。このときに、貝形成層１７からの黄色味を帯びた光と白色蛍光塗膜層１３からの青紫色を帯びた光が混ざり合って放射されるので、真白な白色が現れる。
【００２０】
このように、貝形成層１７の黄色味がかった色が消えて真白な色になり、貝に白さが現れて貝独特の光輝感のある模様色彩が鮮明に綺麗に現れてくる。またそれも、蛍光剤の発光によって非常に明るい。
【００２１】
次に、図２に示すものは、本発明の第２実施形態に係る表示板を示している。この表示板１０Ｂは、基板１１と、基板１１の上面に設けた金属薄膜層１２と、鱗片状の貝を敷き詰めて形成した貝形成層１７と、白色蛍光塗膜層２３と、が順次積層した構成を取っている。ここでの基板１１、金属薄膜層１２、貝形成層１７は図１で示した第１実施形態の表示板１０Ａのものと全く同じ仕様のものを使っている。
【００２２】
上記の白色蛍光塗膜層２３は、白色蛍光染料の外に紫外線吸収剤が分散した塗膜の層である。蛍光染料は紫外線によって劣化を起こす。この劣化防止のために紫外線吸収剤を混ぜ合わせる。紫外線吸収剤としては、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、などが好適に選択できる。この紫外線吸収剤は、樹脂１００重量部に対して０．５〜１０重量部混ぜ合わせれば十分な紫外線効果を生む。
【００２３】
また、この白色蛍光塗膜層２３は光の透過性を有していて、７０〜８０％位の高い透過率に設定している。透過率を高めるには層の厚みを薄くするか、蛍光剤の分散量を少なくするかの方法が取れるが、ここでは、層の厚みを薄くして透過率を高くしている。ここでの透過率は、下面側に設けた貝形成層１７の貝の模様色彩を鮮明に表現させることと、貝形成層１７の黄色味を帯びた色を消すことの両面を見て設定する。
【００２４】
上記の構成を取る表示板１０Ｂは、上面側から入射した光は、一部は白色蛍光塗膜層２３から反射して外に放射され、一部は透過して貝形成層１７に入射する。更に、貝形成層１７に入射した光は、一部は貝形成層１７から反射して白色蛍光塗膜層２３を透過して外に放射される。また、一部は貝形成層１７を透過して金属薄膜層１２によって反射されて、再び貝形成層１７と白色蛍光塗膜層２３を透過して外に放射される。このとき、白色蛍光塗膜層２３からの青紫色を帯びた光と貝形成層１７からの黄色味を帯びた光とが混ざり合って放射されるので、真白な白色が現れてくる。
【００２５】
また、白色蛍光塗膜層２３の透過率を高めに設定しているので、貝に白さがまして貝の光輝感のある模様色彩が鮮明に現れる。また、蛍光剤の発光によって非常に明るい。また、紫外線吸収剤の効果でもって長期的に表示品質が良い状態で維持できる。
【００２６】
次に、図３に示すものは、本発明の第３実施形態に係る表示板を示している。この表示板１０Ｃは、基板１１と、基板１１の上面に設けた金属薄膜層１２と、鱗片状の貝を敷き詰めて形成した貝形成層１７と、白色蛍光塗膜層１３と、クリヤー塗膜層１５とが順次積層した構成を取っている。ここでの基板１１、金属薄膜層１２、貝形成層１７、白色蛍光塗膜層１３は図１で示した第１実施形態の表示板１０Ａのものと全く同じ仕様のものを使っている。
【００２７】
クリヤー塗膜層１５は、透明なウレタン樹脂やアクリル樹脂などに紫外線吸収剤を混ぜ合わせて形成した透明な塗膜層である。紫外線吸収剤は前述した紫外線吸収剤が使われる。また、このクリヤー塗膜層１５は、その表面は研磨によって平滑で光沢のある面に仕上げられている。光沢面になっていると表示板が非常に綺麗に見える。
【００２８】
上記構成を取る表示板１０Ｃは、前述した第２実施形態の表示板１０Ｂと同様に、綺麗な貝の模様が明るく鮮明に現れる。また、クリヤー塗膜層１５に入れた紫外線吸収剤によって蛍光剤の劣化が防止されて耐光性の強い表示板となる。更にまた、光沢面を持った綺麗な表示板となる。
【００２９】
尚、上記の表示板１０Ｃは、基板１１の上面に設けた金属薄膜層１２の上に貝形成層１７、白色蛍光塗膜層１３、クリヤー塗膜層１５を順次積層した構成のものであるが、図１で示した第１実施形態の表示板１０Ａで説明したと同じように、金属薄膜層１２の上に白色蛍光塗膜層１３、貝形成層１７、クリヤー塗膜層１５を順次積層した構成の表示板としても同じ効果を得ることができる。
【００３０】
次に、図４に示すものは、本発明の第４実施形態に係る表示板を示している。この表示板１０Ｄは、基板１１と、基板１１の上面に設けた金属薄膜層１２と、蓄光塗膜層１４と、鱗片状の貝を敷き詰めて形成した貝形成層１７と、白色蛍光塗膜層２３と、が順次積層した構成を取っている。ここでの基板１１、金属薄膜層１２、貝形成層１７、白色蛍光塗膜層２３は図２で示した第２実施形態の表示板１０Ｂのものと全く同じ仕様のものを使っている。図２で示した第２実施形態の表示板１０Ｂと異なるところは、金属薄膜層１２と貝形成層１７との間に蓄光塗膜層１４を設けている。
【００３１】
上記蓄光塗膜層１４は青色発光の蓄光性蛍光剤が使われる。この蓄光性蛍光剤には長残光型のものが現れており、暗所においては８〜１０時間の残光特性を持っている。
【００３２】
上記構成を取る表示板１０Ｄは、明るい所においては、上述した第２実施形態の表示板１０Ｂと同じ結果が現れる。また、暗い所においては、蓄光塗膜層１４の蓄光性蛍光剤が青色の発光を行い、また、この発光した光が蛍光剤を発光させることを行い、貝形成層１７の黄色味がかった色を白色に変える。蓄光性蛍光剤の発光で暗い所でも表示板が明るくなって、貝の模様を視認することができる。
【００３３】
次に、図５示すものは、本発明の第５実施形態に係る表示板を示している。この表示板１０Ｅは、基板１１と、基板１１の上面に設けた白色蛍光塗膜層２３と、鱗片状の貝を敷き詰めて形成した貝形成層１７とが順次積層した構成を取っている。
【００３４】
ここでの基板１１は透明なプラスチック板を用いている。また、白色蛍光塗膜層２３は紫外線吸収剤が分散した塗膜層である。この表示板１０Ｅはソーラ時計用の表示板として形成したもので、２０〜４５％の光透過率を有している。
【００３５】
上記の構成を取る表示板１０Ｅは、貝に白さがまして明るく鮮明に貝の模様色彩が現れる。また、紫外線吸収剤が入っているので耐光性が長期的に維持できる。また、ソーラ時計としての機能的な悪い影響を全く与えない。
【００３６】
尚、本実施形態の表示板１０Ｅは、基板１１の上面に白色蛍光塗膜層２３、貝形成層１７とを順次積層した構成を取っているものであるが、基板１１の上面に貝形成層１７、白色蛍光塗膜層２３の順に積層した構成の表示板でも同じ効果を得ることができる。
【００３７】
また、本実施形態の表示板１０Ｅの更に上面に、即ち、基板１１の上面に白色蛍光塗膜層２３、貝形成層１７とを順次積層した上に、更に平滑面を有するクリヤー塗膜層を設けることもできる。この様な構成にすると表示板に光沢性が現れて高級感を更に増すことができる。
【００３８】
また、上記構成の表示板１０Ｅはソーラ時計用の表示板に形成したものである。前述した第１実施形態〜第４実施形態の表示板１０Ａ〜１０Ｄは、基板１１に金属板を使用し、この金属板１１の上面に反射率の高い金属薄膜層１２を設けた構成のものになっていて、ソーラ時計用の表示板には使用できない。しかしながら、基板１１を金属板に代えて透明なプラスチック板やガラス板を使用し、金属薄膜層１２を透過性の持った薄い金属蒸着膜に代えて、全体的に少なくとも２０％の透過率を確保すればソーラ時計用に使用することも可能である。
【００３９】
このような場合においても、貝の白さ度合いは多少薄れるが、それでも金属板を用いたものと比較して、さほど遜色を感じられないものが得られる。
【００４０】
また、透過性を必要としない場合であっても、基板１１に透明なプラスチック板やガラス板を使用し、金属蒸着膜を厚く形成して反射率を高めた構成の表示板にすれば、金属基板を使用した構成の表示板と同じ効果を得る。
【００４１】
また、本実施形態では、白色蛍光塗膜層に紫外線吸収剤を分散した構成のもの、クリヤー塗膜層に紫外線吸収剤を分散した構成のもの、について説明したが、それらの両方の層に紫外線吸収剤を分散した構成でも良い。その場合の紫外線吸収剤の分散量は多少それぞれ少な目にしても良い。
【００４２】
以上詳細に説明したように、本発明の貝の表示板では、従来用いていた裏打ちの白色塗膜層に代えて白色蛍光塗膜層を用いた。これによって、貝に白さがまして貝の光輝感ある模様色彩が明るく鮮明に現れた。また、これによって、高級感が現れてきた。また、従来は黄色味の濃い貝は使用できなかったが、本発明ではそれも使用できるようになった。また、紫外線吸収剤を用いたことによって耐光性の良い品質が長期的に維持できるようになった。
【００４３】
本発明を説明するに当たって所々時計用表示板を挙げて説明したが、本発明は、時計用表示板に限らず、各種計器類の表示板、各種の銘板などにも全く共通して適用できるものである。
【００４４】
【発明の効果】
本発明の貝の表示板は、貝に白さがまして貝の光輝感ある模様色彩が明るく鮮明に現れる。また、高級感も現れる。また、従来は黄色味の濃い貝は使用できなかったが、本発明ではそれも使用できるようになる。また、紫外線吸収剤を用いているので耐光性の良い品質が長期的に維持できる。
【図面の簡単な説明】
【図１】本発明の第１実施形態に係る表示板の要部断面図である。
【図２】本発明の第２実施形態に係る表示板の要部断面図である。
【図３】本発明の第３実施形態に係る表示板の要部断面図である。
【図４】本発明の第４実施形態に係る表示板の要部断面図である。
【図５】本発明の第５実施形態に係る表示板の要部断面図である。
【図６】貝を用いた従来の時計用表示板の要部断面図である。
【符号の説明】
１０Ａ、１０Ｂ、１０Ｃ、１０Ｄ、１０Ｅ    表示板
１１    基板
１２    金属薄膜層
１３、２３    白色蛍光塗膜層
１４    蓄光塗膜層
１５    クリヤー塗膜層
１７    貝形成層
【図１】
2004322426.tif 000003
【図２】
2004322426.tif 000004
【図３】
2004322426.tif 000005
【図４】
2004322426.tif 000006
【図５】
2004322426.tif 000007
【図６】
2004322426.tif 000008